(57)【特許請求の範囲】
【請求項１】
下記化学式１で表される化合物：
【化１】
0006925591.tif 000026
前記化学式１において、
Ｒ２およびＲ５は、互いに同一または異なり、それぞれ独立に、水素；重水素；シアノ基；ニトロ基；イミド基；アミド基；カルボニル基；エステル基；置換もしくは非置換のシクロアルキル基；置換もしくは非置換のアルコキシ基；置換もしくは非置換のフルオロアルキル基；置換もしくは非置換のスルホニル基；置換もしくは非置換のスルホンアミド基；置換もしくは非置換のアリール基；または置換もしくは非置換のアリールオキシ基であり、但し、Ｒ２およびＲ５の少なくとも１つは、−ＣＮであり、
Ｒ１、Ｒ３、Ｒ４およびＲ６は、互いに同一または異なり、それぞれ独立に、置換もしくは非置換のシクロヘキシル基であり、
Ｒ７は、ニトロ基；置換もしくは非置換のアルキル基；置換もしくは非置換のシクロアルキル基；置換もしくは非置換のアルコキシ基；置換もしくは非置換のアリールオキシ基；置換もしくは非置換のアラルキル基；置換もしくは非置換のアリール基；置換もしくは非置換のヘテロアリール基；または置換もしくは非置換の脂肪族ヘテロ環基であり、
Ｘ１およびＸ２は、互いに同一または異なり、それぞれ独立に、ハロゲン基；シアノ基；ニトロ基；イミド基；アミド基；カルボニル基；エステル基；置換もしくは非置換のフルオロアルキル基；置換もしくは非置換のスルホニル基；置換もしくは非置換のスルホンアミド基；置換もしくは非置換のアルコキシ基；置換もしくは非置換のアリールオキシ基；または置換もしくは非置換のアリール基であるか、前記Ｘ１およびＸ２が互いに結合して置換もしくは非置換の環を形成し、
イミド基は、−Ｃ（＝Ｏ）ＮＲ１００Ｒ１０１であり、前記Ｒ１００またはＲ１０１は、互いに同一または異なり、それぞれ独立に、ハロゲン基；ニトリル基；置換もしくは非置換の炭素数３〜３０の単環もしくは多環のシクロアルキル基；置換もしくは非置換の炭素数１〜３０の直鎖もしくは分枝鎖のアルキル基；置換もしくは非置換の炭素数６〜３０の単環もしくは多環のアリール基；および置換もしくは非置換の炭素数２〜３０の単環もしくは多環のヘテロアリール基からなる群より選択され、
アミド基は、−Ｃ（＝Ｏ）ＮＨＲ１０２であり、Ｒ１０２は、水素；重水素；ハロゲン基；ニトリル基；置換もしくは非置換の炭素数３〜３０の単環もしくは多環のシクロアルキル基；置換もしくは非置換の炭素数１〜３０の直鎖もしくは分枝鎖のアルキル基；置換もしくは非置換の炭素数６〜３０の単環もしくは多環のアリール基；および置換もしくは非置換の炭素数２〜３０の単環もしくは多環のヘテロアリール基からなる群より選択され、
カルボニル基は、−Ｃ（＝Ｏ）Ｒ１０３であり、Ｒ１０３は、水素；重水素；ハロゲン基；ニトリル基；置換もしくは非置換の炭素数３〜３０の単環もしくは多環のシクロアルキル基；置換もしくは非置換の炭素数１〜３０の直鎖もしくは分枝鎖のアルキル基；置換もしくは非置換の炭素数６〜３０の単環もしくは多環のアリール基；および置換もしくは非置換の炭素数２〜３０の単環もしくは多環のヘテロアリール基からなる群より選択され、
エステル基は、−Ｃ（＝Ｏ）ＯＲ１０４または−ＯＣ（＝Ｏ）Ｒ１０５であり、前記Ｒ１０４またはＲ１０５は、互いに同一または異なり、それぞれ独立に、ハロゲン基；ニトリル基；置換もしくは非置換の炭素数３〜３０の単環もしくは多環のシクロアルキル基；置換もしくは非置換の炭素数１〜３０の直鎖もしくは分枝鎖のアルキル基；置換もしくは非置換の炭素数１〜２０の直鎖もしくは分枝鎖のフルオロアルキル基；置換もしくは非置換の炭素数６〜３０の単環もしくは多環のアリール基；および置換もしくは非置換の炭素数２〜３０の単環もしくは多環のヘテロアリール基からなる群より選択され、
スルホニル基は、−ＳＯ２Ｒ１０６であり、前記Ｒ１０６は、水素；重水素；ハロゲン基；ニトリル基；置換もしくは非置換の炭素数３〜３０の単環もしくは多環のシクロアルキル基；置換もしくは非置換の炭素数１〜３０の直鎖もしくは分枝鎖のアルキル基；置換もしくは非置換の炭素数６〜３０の単環もしくは多環のアリール基；および置換もしくは非置換の炭素数２〜３０の単環もしくは多環のヘテロアリール基からなる群より選択され、
スルホンアミド基は、−ＳＯ２ＮＲ１０７Ｒ１０８または−ＮＲ１０７ＳＯ２Ｒ１０８であり、前記Ｒ１０７またはＲ１０８は、互いに同一または異なり、それぞれ独立に、水素；重水素；ハロゲン基；ニトリル基；置換もしくは非置換の炭素数３〜３０の単環もしくは多環のシクロアルキル基；置換もしくは非置換の炭素数１〜３０の直鎖もしくは分枝鎖のアルキル基；置換もしくは非置換の炭素数６〜３０の単環もしくは多環のアリール基；および置換もしくは非置換の炭素数２〜３０の単環もしくは多環のヘテロアリール基からなる群より選択される。
【請求項２】
前記Ｒ７は、置換もしくは非置換の炭素数１〜２０のアルキル基；置換もしくは非置換の炭素数３〜３０のシクロアルキル基；または置換もしくは非置換の炭素数６〜３０のアラルキル基である、請求項１に記載の化合物。
【請求項３】
前記Ｘ１およびＸ２は、互いに同一または異なり、それぞれハロゲン基、シアノ基、置換もしくは非置換のアルコキシ基、または置換もしくは非置換のアリールオキシ基である、請求項１または２に記載の化合物。
【請求項４】
前記Ｒ１、Ｒ３、Ｒ４およびＲ６は、下記表１から選択され、Ｒ２およびＲ５は、下記表２から選択され、Ｒ７は、下記表３から選択され、Ｘ１およびＸ２は、下記表４から選択される、請求項１または２に記載の化合物：
【表１Ａ】
0006925591.tif 000027
【表１Ｃ】
0006925591.tif 000028
【表１Ｄ】
0006925591.tif 000029
【表１Ｅ】
0006925591.tif 000030
【表１Ｇ】
0006925591.tif 000031
【表２】
0006925591.tif 000032
【表３】
0006925591.tif 000033
【表４】
0006925591.tif 000034
。
【請求項５】
前記化学式１において、ＮＨリンカーが直接結合で代替されていることを除き、Ｒ１〜Ｒ７、Ｘ１およびＸ２は同一である化合物と比較した時、最大発光ピーク波長が１ｎｍ〜１００ｎｍ低い、請求項１〜４のいずれか一項に記載の化合物。
【請求項６】
前記化学式１において、ＮＨリンカーが直接結合で代替されていることを除き、Ｒ１〜Ｒ７、Ｘ１およびＸ２は同一である化合物と比較した時、最大吸収ピーク波長が１ｎｍ〜１００ｎｍ低い、請求項１〜５のいずれか一項に記載の化合物。
【請求項７】
樹脂マトリックス；および
前記樹脂マトリックス内に分散した、請求項１〜６のいずれか１項に記載の化学式１で表される化合物
を含む色変換フィルム。
【請求項８】
請求項７に記載の色変換フィルムを含むバックライトユニット。
【請求項９】
請求項８に記載のバックライトユニットを含むディスプレイ装置。
【発明の詳細な説明】
【技術分野】
【０００１】
本発明は、含窒素環化合物およびこれを含む色変換フィルム、バックライトユニットおよびディスプレイ装置に関する。
本明細書は、２０１７年１２月２７日付で韓国特許庁に提出された韓国特許出願第１０−２０１７−０１８０９２２号の出願日の利益を主張し、その内容はすべて本明細書に組み込まれる。
【背景技術】
【０００２】
既存の発光ダイオード（ＬＥＤ）は、青色光発光ダイオードに緑色燐光体および赤色燐光体を混合するか、ＵＶ光放出発光ダイオードに黄色燐光体および青−緑色燐光体を混合して得られる。しかし、このような方式は色相を制御しにくく、これによって演色性が良くない。したがって、色再現率が低下する。
【０００３】
このような色再現率の低下を克服し、生産費用を低減するために、量子ドットをフィルム化して青色ＬＥＤに結合させる方式で緑色および赤色を実現する方式が、最近試みられている。しかし、カドミウム系の量子ドットは安全性の問題があり、その他の量子ドットはカドミウム系に比べて効率が大きく劣る。また、量子ドットは、酸素および水に対する安定度に劣り、凝集される場合、その性能が著しく低下するという欠点がある。さらに、量子ドットの生産時、その大きさを一定に維持しにくく、生産単価が高い。
【発明の概要】
【発明が解決しようとする課題】
【０００４】
本明細書は、含窒素環化合物およびこれを含む色変換フィルム、バックライトユニットおよびディスプレイ装置を提供する。
【課題を解決するための手段】
【０００５】
本明細書の一実施態様によれば、下記化学式１で表される化合物を提供する。
【化１】
0006925591.tif 000002
前記化学式１において、
Ｒ２およびＲ５は、互いに同一または異なり、それぞれ独立に、水素；重水素；シアノ基；ニトロ基；イミド基；アミド基；カルボニル基；エステル基；置換もしくは非置換のシクロアルキル基；置換もしくは非置換のアルコキシ基；置換もしくは非置換のフルオロアルキル基；置換もしくは非置換のスルホニル基；置換もしくは非置換のスルホンアミド基；置換もしくは非置換のアリール基；または置換もしくは非置換のアリールオキシ基であり、
Ｒ１、Ｒ３、Ｒ４およびＲ６は、互いに同一または異なり、それぞれ独立に、水素；重水素；ニトロ基；置換もしくは非置換のアルキル基；置換もしくは非置換のシクロアルキル基；置換もしくは非置換のアルコキシ基；置換もしくは非置換のアリールオキシ基；置換もしくは非置換のアラルキル基；置換もしくは非置換のアリール基；置換もしくは非置換のヘテロアリール基；または置換もしくは非置換の脂肪族ヘテロ環基であり、
Ｒ７は、ニトロ基；置換もしくは非置換のアルキル基；置換もしくは非置換のシクロアルキル基；置換もしくは非置換のアルコキシ基；置換もしくは非置換のアリールオキシ基；置換もしくは非置換のアラルキル基；置換もしくは非置換のアリール基；置換もしくは非置換のヘテロアリール基；または置換もしくは非置換の脂肪族ヘテロ環基であり、
Ｘ１およびＸ２は、互いに同一または異なり、それぞれ独立に、ハロゲン基；シアノ基；ニトロ基；イミド基；アミド基；カルボニル基；エステル基；置換もしくは非置換のフルオロアルキル基；置換もしくは非置換のスルホニル基；置換もしくは非置換のスルホンアミド基；置換もしくは非置換のアルコキシ基；置換もしくは非置換のアリールオキシ基；または置換もしくは非置換のアリール基であるか、前記Ｘ１およびＸ２が互いに結合して置換もしくは非置換の環を形成する。
【０００６】
本明細書のもう一つの実施態様によれば、樹脂マトリックス；および前記樹脂マトリックス内に分散した、前記化学式１で表される化合物を含む色変換フィルムを提供する。
【０００７】
本明細書のもう一つの実施態様によれば、前記色変換フィルムを含むバックライトユニットを提供する。
【０００８】
本明細書のもう一つの実施態様によれば、前記バックライトユニットを含むディスプレイ装置を提供する。
【発明の効果】
【０００９】
本明細書の一実施態様に係る化合物は、化学式１の構造にＮが結合する場合、短波長領域で蛍光効率が高いだけでなく、耐光性に優れた緑色光発光物質である。したがって、本明細書に記載の化合物を色変換フィルムの蛍光物質として用いることにより、輝度および色再現率に優れ、耐光性に優れた色変換フィルムを提供することができる。
【図面の簡単な説明】
【００１０】
【図１】図１は、本明細書の一実施態様に係る色変換フィルムをバックライトに適用した模式図である。
【発明を実施するための形態】
【００１１】
以下、本明細書についてより詳細に説明する。
【００１２】
本明細書の一実施態様によれば、前記化学式１で表される化合物を提供する。
【００１３】
本明細書の一実施態様に係る化合物は、コア構造にＮＨをリンカーとしてＲ７が結合しており、ＮＨリンカーなしでＲ７が直接結合している化合物より短波長領域で発光する特徴がある。また、本明細書の一実施態様に係る化合物は、Ｒ７が水素である化合物より長波長領域で発光する特徴がある。したがって、本明細書の一実施態様に係る化合物は、ｓＲＧＢ色域を満足して高い色再現率を有する。
【００１４】
本明細書において、ある部分がある構成要素を「含む」とする時、これは、特に反対の記載がない限り、他の構成要素を除くのではなく、他の構成要素をさらに包含できることを意味する。
【００１５】
本明細書において、ある部材が他の部材の「上に」位置しているとする時、これは、ある部材が他の部材に接している場合のみならず、２つの部材の間にさらに他の部材が存在する場合も含む。
【００１６】
本明細書において、置換基の例示は以下に説明するが、これに限定されるものではない。
【００１７】
前記「置換」という用語は、化合物の炭素原子に結合した水素原子が他の置換基に変わることを意味し、置換される位置は、水素原子が置換される位置すなわち、置換基が置換可能な位置であれば限定せず、２以上置換される場合、２以上の置換基は、互いに同一であるか、異なっていてもよい。
【００１８】
本明細書において、「置換もしくは非置換の」という用語は、重水素；ハロゲン基；シアノ基；ニトロ基；カルボニル基；カルボキシ基（−ＣＯＯＨ）；エーテル基；エステル基；ヒドロキシ基；置換もしくは非置換のアルキル基；置換もしくは非置換のシクロアルキル基；置換もしくは非置換のアルコキシ基；置換もしくは非置換のアリールオキシ基；置換もしくは非置換のアリール基；および置換もしくは非置換のヘテロ環基からなる群より選択された１または２以上の置換基で置換されているか、前記例示された置換基のうちの２以上の置換基が連結された置換基で置換されるか、もしくはいずれの置換基も有しないことを意味する。例えば、「２以上の置換基が連結された置換基」は、ビフェニル基であってもよい。すなわち、ビフェニル基は、アリール基であってもよく、２個のフェニル基が連結された置換基と解釈されてもよい。
【００１９】
本明細書において、
【化２】
0006925591.tif 000003
は、他の置換基または結合部に結合する部位を意味する。
【００２０】
本明細書において、ハロゲン基は、フッ素、塩素、臭素、またはヨウ素になってもよい。
【００２１】
本明細書において、イミド基は、−Ｃ（＝Ｏ）ＮＲ１００Ｒ１０１であり、前記Ｒ１００またはＲ１０１は、互いに同一または異なり、それぞれ独立に、ハロゲン基；ニトリル基；置換もしくは非置換の炭素数３〜３０の単環もしくは多環のシクロアルキル基；置換もしくは非置換の炭素数１〜３０の直鎖もしくは分枝鎖のアルキル基；置換もしくは非置換の炭素数６〜３０の単環もしくは多環のアリール基；および置換もしくは非置換の炭素数２〜３０の単環もしくは多環のヘテロアリール基からなる群より選択されてもよい。
【００２２】
本明細書において、アミド基は、−Ｃ（＝Ｏ）ＮＨＲ１０２であり、Ｒ１０２は、水素；重水素；ハロゲン基；ニトリル基；置換もしくは非置換の炭素数３〜３０の単環もしくは多環のシクロアルキル基；置換もしくは非置換の炭素数１〜３０の直鎖もしくは分枝鎖のアルキル基；置換もしくは非置換の炭素数６〜３０の単環もしくは多環のアリール基；および置換もしくは非置換の炭素数２〜３０の単環もしくは多環のヘテロアリール基からなる群より選択されてもよい。
【００２３】
本明細書において、カルボニル基は、−Ｃ（＝Ｏ）Ｒ１０３であり、Ｒ１０３は、水素；重水素；ハロゲン基；ニトリル基；置換もしくは非置換の炭素数３〜３０の単環もしくは多環のシクロアルキル基；置換もしくは非置換の炭素数１〜３０の直鎖もしくは分枝鎖のアルキル基；置換もしくは非置換の炭素数６〜３０の単環もしくは多環のアリール基；および置換もしくは非置換の炭素数２〜３０の単環もしくは多環のヘテロアリール基からなる群より選択されてもよい。
【００２４】
本明細書において、エーテル基は、エーテルの酸素が炭素数１〜２５の直鎖、分枝鎖もしくは環鎖アルキル基；または炭素数６〜３０の単環もしくは多環のアリール基で置換されていてもよい。
【００２５】
本明細書において、エステル基は、−Ｃ（＝Ｏ）ＯＲ１０４または−ＯＣ（＝Ｏ）Ｒ１０５であり、前記Ｒ１０４またはＲ１０５は、互いに同一または異なり、それぞれ独立に、ハロゲン基；ニトリル基；置換もしくは非置換の炭素数３〜３０の単環もしくは多環のシクロアルキル基；置換もしくは非置換の炭素数１〜３０の直鎖もしくは分枝鎖のアルキル基；；置換もしくは非置換の炭素数１〜２０の直鎖もしくは分枝鎖のフルオロアルキル基；置換もしくは非置換の炭素数６〜３０の単環もしくは多環のアリール基；および置換もしくは非置換の炭素数２〜３０の単環もしくは多環のヘテロアリール基からなる群より選択されてもよい。
【００２６】
本明細書において、フルオロアルキル基は、直鎖もしくは分枝鎖であってもよく、炭素数は特に限定されないが、１〜３０のものが好ましい。具体的には、トリフルオルメチル基、パーフルオルエチル基などがあるが、これらに限定されるものではない。
【００２７】
本明細書において、スルホニル基は、−ＳＯ２Ｒ１０６であってもよいし、前記Ｒ１０６は、水素；重水素；ハロゲン基；ニトリル基；置換もしくは非置換の炭素数３〜３０の単環もしくは多環のシクロアルキル基；置換もしくは非置換の炭素数１〜３０の直鎖もしくは分枝鎖のアルキル基；置換もしくは非置換の炭素数６〜３０の単環もしくは多環のアリール基；および置換もしくは非置換の炭素数２〜３０の単環もしくは多環のヘテロアリール基からなる群より選択されてもよい。
【００２８】
本明細書において、スルホンアミド基は、−ＳＯ２ＮＲ１０７Ｒ１０８または−ＮＲ１０７ＳＯ２Ｒ１０８であってもよいし、前記Ｒ１０７またはＲ１０８は、互いに同一または異なり、それぞれ独立に、水素；重水素；ハロゲン基；ニトリル基；置換もしくは非置換の炭素数３〜３０の単環もしくは多環のシクロアルキル基；置換もしくは非置換の炭素数１〜３０の直鎖もしくは分枝鎖のアルキル基；置換もしくは非置換の炭素数６〜３０の単環もしくは多環のアリール基；および置換もしくは非置換の炭素数２〜３０の単環もしくは多環のヘテロアリール基からなる群より選択されてもよい。
【００２９】
本明細書において、前記アルキル基は、直鎖もしくは分枝鎖であってもよく、炭素数は特に限定されないが、１〜３０のものが好ましい。具体例としては、メチル、エチル、プロピル、ｎ−プロピル、イソプロピル、ブチル、ｎ−ブチル、イソブチル、ｔｅｒｔ−ブチル、ｓｅｃ−ブチル、１−メチル−ブチル、１−エチルブチル、ペンチル、ｎ−ペンチル、イソペンチル、ネオペンチル、ｔｅｒｔ−ペンチル、ヘキシル、ｎ−ヘキシル、１−メチルペンチル、２−メチルペンチル、４−メチル−２−ペンチル、３，３−ジメチルブチル、２−エチルブチル、ヘプチル、ｎ−ヘプチル、１−メチルヘキシル、シクロペンチルメチル、シクロヘキシルメチル、オクチル、ｎ−オクチル、ｔｅｒｔ−オクチル、１−メチルヘプチル、２−エチルヘキシル、２−プロピルペンチル、ｎ−ノニル、２，２−ジメチルヘプチル、１−エチル−プロピル、１，１−ジメチル−プロピル、イソヘキシル、２−メチルペンチル、４−メチルヘキシル、５−メチルヘキシルなどがあるが、これらに限定されるものではない。
【００３０】
本明細書において、シクロアルキル基は特に限定されないが、炭素数３〜３０のものが好ましく、具体的には、シクロプロピル、シクロブチル、シクロペンチル、３−メチルシクロペンチル、２，３−ジメチルシクロペンチル、シクロヘキシル、３−メチルシクロヘキシル、４−メチルシクロヘキシル、２，３−ジメチルシクロヘキシル、３，４，５−トリメチルシクロヘキシル、４−ｔｅｒｔ−ブチルシクロヘキシル、シクロヘプチル、シクロオクチルなどがあるが、これらに限定されるものではない。
【００３１】
本明細書において、前記アルコキシ基は、直鎖、分枝鎖もしくは環鎖であってもよい。アルコキシ基の炭素数は特に限定されないが、炭素数１〜３０のものが好ましい。具体的には、メトキシ、エトキシ、ｎ−プロポキシ、イソプロポキシ、ｎ−ブトキシ、イソブトキシ、ｔｅｒｔ−ブトキシ、ｓｅｃ−ブトキシ、ｎ−ペンチルオキシ、ネオペンチルオキシ、イソペンチルオキシ、ｎ−ヘキシルオキシ、３，３−ジメチルブチルオキシ、２−エチルブチルオキシ、ｎ−オクチルオキシ、ｎ−ノニルオキシ、ｎ−デシルオキシ、ベンジルオキシ、ｐ−メチルベンジルオキシなどになってもよいが、これらに限定されるものではない。
【００３２】
本明細書において、アラルキル基は、アルキル基にアリール基が置換されているものを意味し、炭素数６〜３０のものが好ましい。具体的には、ベンジル基、アルファメチルベンジル基、アルファエチルベンジル基があり、特に限定されない。
【００３３】
本明細書において、アリール基は特に限定されないが、炭素数６〜３０のものが好ましく、前記アリール基は、単環式もしくは多環式であってもよい。
【００３４】
前記アリール基が単環式アリール基の場合、炭素数は特に限定されないが、炭素数６〜３０のものが好ましい。具体的には、単環式アリール基としては、フェニル基、ビフェニル基、ターフェニル基などになってもよいが、これらに限定されるものではない。
【００３５】
前記アリール基が多環式アリール基の場合、炭素数は特に限定されないが、炭素数１０〜３０のものが好ましい。具体的には、多環式アリール基としては、ナフチル基、アントラセニル基、フェナントリル基、トリフェニル基、ピレニル基、ペリレニル基、クリセニル基、フルオレニル基などになってもよいが、これらに限定されるものではない。
【００３６】
本明細書において、前記フルオレニル基は置換されていてもよいし、隣接した置換基が互いに結合して環を形成してもよい。
【００３７】
前記フルオレニル基が置換される場合、
【化３】
0006925591.tif 000004
などになってもよい。ただし、これらに限定されるものではない。
【００３８】
本明細書において、アリールオキシ基のアリール基は、前述したアリール基の例示の通りである。具体的には、アリールオキシ基としては、フェノキシ基、ｐ−トリルオキシ基、ｍ−トリルオキシ基、３，５−ジメチル−フェノキシ基、２，４，６−トリメチルフェノキシ基、ｐ−ｔｅｒｔ−ブチルフェノキシ基、３−ビフェニルオキシ基、４−ビフェニルオキシ基、１−ナフチルオキシ基、２−ナフチルオキシ基、４−メチル−１−ナフチルオキシ基、５−メチル−２−ナフチルオキシ基、１−アントリルオキシ基、２−アントリルオキシ基、９−アントリルオキシ基、１−フェナントリルオキシ基、３−フェナントリルオキシ基、９−フェナントリルオキシ基などがあり、アリールチオキシ基としては、フェニルチオキシ基、２−メチルフェニルチオキシ基、４−ｔｅｒｔ−ブチルフェニルチオキシ基などがあり、アリールスルホキシ基としては、ベンゼンスルホキシ基、ｐ−トルエンスルホキシ基などがあるが、これらに限定されるものではない。
【００３９】
本明細書において、ヘテロアリール基は、炭素でない原子、異種原子を１以上含むものであって、具体的には、前記異種原子は、Ｏ、Ｎ、Ｓｅ、およびＳなどからなる群より選択される原子を１以上含むことができる。炭素数は特に限定されないが、炭素数２〜３０のものが好ましく、前記ヘテロアリール基は、単環式もしくは多環式であってもよい。ヘテロ環基の例としては、チオフェン基、フラニル基、ピロール基、イミダゾリル基、チアゾリル基、オキサゾリル基、オキサジアゾリル基、ピリジル基、ビピリジル基、ピリミジル基、トリアジニル基、トリアゾリル基、アクリジル基、ピリダジニル基、ピラジニル基、キノリニル基、キナゾリニル基、キノキサリニル基、フタラジニル基、ピリドピリミジル基、ピリドピラジニル基、ピラジノピラジニル基、イソキノリニル基、インドリル基、カルバゾリル基、ベンズオキサゾリル基、ベンズイミダゾリル基、ベンゾチアゾリル基、ベンゾカルバゾリル基、ベンゾチオフェン基、ジベンゾチオフェン基、ベンゾフラニル基、フェナントロリニル基（ｐｈｅｎａｎｔｈｒｏｌｉｎｅ）、イソオキサゾリル基、チアジアゾリル基、フェノチアジニル基、およびジベンゾフラニル基などがあるが、これらに限定されるものではない。
【００４０】
本明細書において、ヘテロ環基は、単環もしくは多環であってもよいし、芳香族、脂肪族、または芳香族と脂肪族との縮合環であってもよいし、前記ヘテロアリール基の例示の中から選択されてもよい。
【００４１】
本明細書において、脂肪族ヘテロ環基は、単環もしくは多環であってもよいし、具体的には、テトラヒドロピラン基になってもよいが、これに限定されるものではない。
【００４２】
本明細書の一実施態様によれば、前記Ｒ７は、置換もしくは非置換の炭素数１〜２０のアルキル基；置換もしくは非置換の炭素数３〜３０のシクロアルキル基；または置換もしくは非置換の炭素数６〜３０のアラルキル基である。
【００４３】
本明細書の一実施態様によれば、前記Ｒ７は、置換もしくは非置換の炭素数１〜２０のアルキル基；または置換もしくは非置換の炭素数６〜３０のアラルキル基である。
【００４４】
本明細書の一実施態様によれば、前記Ｒ７は、置換もしくは非置換の炭素数１〜２０のアルキル基である。
【００４５】
本明細書の一実施態様によれば、前記Ｒ７は、置換もしくは非置換の炭素数１〜１０のアルキル基である。
【００４６】
本明細書の一実施態様によれば、前記Ｒ７は、置換もしくは非置換の炭素数１〜５のアルキル基である。
【００４７】
本明細書の一実施態様によれば、前記Ｒ７は、メチル基；エチル基；プロピル基；またはブチル基である。
【００４８】
本明細書の一実施態様によれば、前記Ｒ７は、メチル基；エチル基；ｉｓｏ−プロピル基；またはｔｅｒｔ−ブチル基である。
【００４９】
本明細書の一実施態様によれば、前記Ｒ７は、アリール基で置換されたアルキル基である。
【００５０】
本明細書の一実施態様によれば、前記Ｒ７は、フェニルで置換されたメチル基、フェニル基で置換されたエチル基、またはフェニル基で置換されたプロピル基である。
【００５１】
本明細書の一実施態様によれば、前記Ｒ７は、置換もしくは非置換の炭素数３〜３０のシクロアルキル基である。
【００５２】
本明細書の一実施態様によれば、前記Ｒ７は、置換もしくは非置換のシクロヘキシル基である。
【００５３】
本明細書の一実施態様によれば、前記Ｒ７は、シクロヘキシル基である。
【００５４】
本明細書の一実施態様によれば、前記Ｒ７は、置換もしくは非置換の炭素数６〜３０のアラルキル基である。
【００５５】
本明細書の一実施態様によれば、前記Ｒ７は、置換もしくは非置換のベンジル基である。
【００５６】
本明細書の一実施態様によれば、前記Ｒ７は、アルキル基で置換もしくは非置換のアラルキル基である。
【００５７】
本明細書の一実施態様によれば、前記Ｒ７は、メチル基、またはエチル基で置換もしくは非置換のベンジル基である。
【００５８】
本明細書の一実施態様によれば、前記Ｒ７は、アルファ−メチルベンジル基、またはアルファ−エチルベンジル基、またはベンジル基である。
【００５９】
本明細書の一実施態様によれば、前記Ｒ１、Ｒ３、Ｒ４およびＲ６は、互いに同一または異なり、それぞれ独立に、水素；置換もしくは非置換のアルキル基；置換もしくは非置換のアルコキシ基；置換もしくは非置換のアリールオキシ基；置換もしくは非置換のシクロアルキル基；置換もしくは非置換のアリール基；置換もしくは非置換のヘテロアリール基；または置換もしくは非置換の脂肪族ヘテロ環基である。
【００６０】
本明細書の一実施態様によれば、前記Ｒ１、Ｒ３、Ｒ４およびＲ６は、互いに同一または異なり、それぞれ独立に、水素；置換もしくは非置換のメチル基；置換もしくは非置換のフェノキシ基；置換もしくは非置換のシクロヘキシル基；置換もしくは非置換のシクロペンチル基；置換もしくは非置換のシクロヘプチル基；置換もしくは非置換のシクロオクチル基；置換もしくは非置換のビシクロヘプチル基；置換もしくは非置換のビシクロオクチル基；置換もしくは非置換のアダマンタン基；置換もしくは非置換のテトラヒドロピラン基；置換もしくは非置換のフェノキシ基；置換もしくは非置換のフェニル基；または置換もしくは非置換のナフチル基である。
【００６１】
本明細書の一実施態様によれば、前記Ｒ１、Ｒ３、Ｒ４およびＲ６は、互いに同一または異なり、それぞれ独立に、水素；メチル基；アルキル基、アリール基、またはシアノ基で置換もしくは非置換のフェノキシ基；アルキル基、アリール基、またはアルコキシ基で置換もしくは非置換のシクロヘキシル基；シクロペンチル基；シクロヘプチル基；シクロオクチル基；アリール基で置換もしくは非置換のビシクロヘプチル基；ビシクロオクチル基；アダマンタン基；テトラヒドロピラン基；またはフェニル基である。
【００６２】
本明細書の一実施態様によれば、前記Ｒ１、Ｒ３、Ｒ４およびＲ６は、互いに同一または異なり、それぞれ独立に、水素；メチル基；プロピル基、フェニル基、またはシアノ基で置換もしくは非置換のフェノキシ基；メチル基、エチル基、フェニル基、またはメトキシ基で置換もしくは非置換のシクロヘキシル基；シクロペンチル基；シクロヘプチル基；シクロオクチル基；フェニル基で置換もしくは非置換のビシクロヘプチル基；アダマンタン基；テトラヒドロピラン基；またはフェニル基である。
【００６３】
本明細書の一実施態様によれば、前記Ｒ１、Ｒ３、Ｒ４およびＲ６は、シクロヘキシル基の場合、化合物がバルキーになって化合物の安定性が高まり、Ｒ１、Ｒ３、Ｒ４およびＲ６がメチル基、エチル基、フェニル基のような置換基で置換されたシクロヘキシル基の場合がより化合物の安定性が高まり、色変換フィルムに使用した時、耐久性の面で優れた効果がある。
【００６４】
本明細書の一実施態様によれば、前記Ｒ２とＲ５は、互いに異なる。
【００６５】
本明細書の一実施態様によれば、前記Ｒ２とＲ５は、互いに同一である。
【００６６】
本明細書の一実施態様によれば、前記Ｒ２およびＲ５は、互いに同一または異なり、それぞれ独立に、電子求引基または水素である。
【００６７】
本明細書の一実施態様によれば、前記Ｒ２およびＲ５は、互いに同一または異なり、それぞれ独立に、水素；シアノ基；ニトロ基；エステル基；アミド基；スルホニル基；フルオロアルキル基；またはフェニル基である。
【００６８】
本明細書の一実施態様によれば、前記Ｒ２およびＲ５は、互いに同一または異なり、それぞれ独立に、水素；−ＣＮ；−ＮＯ２；−ＣＯＯＣ２Ｈ５；−ＣＯＮ（ＣＨ３）２；−ＣＯＮＨ（Ｃ２Ｈ５）；−ＣＦ３；−ＳＯ３Ｃ２Ｈ５；−ＣＯＯＣＨ２ＣＦ２ＣＦ２ＣＦ３；またはフェニル基である。
【００６９】
本明細書の一実施態様によれば、前記Ｒ２およびＲ５は、互いに同一または異なり、それぞれ独立に、水素；−ＣＮ；または−ＣＯＯＣＨ２ＣＦ２ＣＦ２ＣＦ３である。
【００７０】
本明細書の一実施態様によれば、前記Ｒ２は、シアノ基；ニトロ基；イミド基；アミド基；カルボニル基；エステル基；置換もしくは非置換のフルオロアルキル基；置換もしくは非置換のスルホニル基；または置換もしくは非置換のスルホンアミド基であり、前記Ｒ５は、水素；重水素；置換もしくは非置換のアルキル基；置換もしくは非置換のシクロアルキル基；置換もしくは非置換のアルコキシ基；置換もしくは非置換のアリールオキシ基；または置換もしくは非置換のアリール基である。
【００７１】
本明細書の一実施態様によれば、前記Ｒ２は、電子求引基であり、Ｒ５は、水素である。
【００７２】
本明細書の一実施態様によれば、前記Ｒ２は、シアノ基；ニトロ基；エステル基；アミド基；スルホニル基；フルオロアルキル基；またはフェニル基である。
【００７３】
本明細書の一実施態様によれば、前記Ｒ２は、−ＣＮ；−ＮＯ２；−ＣＯＯＣ２Ｈ５；−ＣＯＮ（ＣＨ３）２；−ＣＯＮＨ（Ｃ２Ｈ５）；−ＣＦ３；−ＳＯ３Ｃ２Ｈ５；−ＣＯＯＣＨ２ＣＦ２ＣＦ２ＣＦ３；またはフェニル基である。
【００７４】
本明細書の一実施態様によれば、前記Ｒ２は、−ＣＮ；または−ＣＯＯＣＨ２ＣＦ２ＣＦ２ＣＦ３である。
【００７５】
本明細書の一実施態様によれば、前記Ｒ２は、シアノ基；またはフルオロアルキル基である。
【００７６】
本明細書の一実施態様によれば、前記Ｒ２は、シアノ基；または−ＣＦ３である。
【００７７】
本明細書の一実施態様によれば、前記Ｒ２は、シアノ基である。
【００７８】
本明細書の一実施態様によれば、前記Ｒ５は、水素；重水素；またはフェニル基である。
【００７９】
本明細書の一実施態様によれば、前記Ｒ５は、水素または重水素である。
【００８０】
本明細書の一実施態様によれば、前記Ｒ５は、水素である。
【００８１】
本明細書の一実施態様によれば、前記Ｒ２およびＲ５は、フェニル基である。
【００８２】
本明細書の一実施態様によれば、前記Ｘ１およびＸ２は、互いに同一または異なり、それぞれ−Ｆ、ニトロ基、シアノ基、−ＣＯ２ＣＨ３、−ＯＣＯＣＨ３、−ＳＯ３Ｈ、−ＣＦ３、−ＯＣＨ３、または−ＯＣ６Ｈ５である。
【００８３】
本明細書の一実施態様によれば、前記Ｘ１およびＸ２は、互いに同一または異なり、それぞれＦまたはＣＮである。
【００８４】
本明細書の一実施態様によれば、前記Ｘ１およびＸ２は、ＦまたはＣＮである。
【００８５】
本明細書の一実施態様によれば、前記Ｘ１およびＸ２は、ＣＮである。
【００８６】
本明細書の一実施態様によれば、前記Ｘ１およびＸ２は、Ｆである。
【００８７】
本明細書の一実施態様によれば、前記Ｒ１、Ｒ３、Ｒ４およびＲ６は、下記表１から選択されてもよいし、前記Ｒ２およびＲ５は、下記表２から選択され、前記Ｒ７は、下記表３から選択され、前記Ｘ１およびＸ２は、表４から選択されてもよい。
【００８８】
【表１Ａ】
0006925591.tif 000005
【００８９】
【表１Ｂ】
0006925591.tif 000006
【００９０】
【表１Ｃ】
0006925591.tif 000007
【００９１】
【表１Ｄ】
0006925591.tif 000008
【００９２】
【表１Ｅ】
0006925591.tif 000009
【００９３】
【表１Ｆ】
0006925591.tif 000010
【００９４】
【表１Ｇ】
0006925591.tif 000011
【００９５】
【表１Ｈ】
0006925591.tif 000012
【００９６】
【表２】
0006925591.tif 000013
【００９７】
【表３】
0006925591.tif 000014
【００９８】
【表４】
0006925591.tif 000015
【００９９】
本明細書の一実施態様によれば、前記化学式１において、ＮＨリンカーが直接結合で代替されていることを除き、Ｒ１〜Ｒ７、Ｘ１およびＸ２は同一である化合物と比較した時、本発明の化学式１の化合物は、最大吸収ピーク波長が１ｎｍ〜３０ｎｍ低い。具体的には、前記化学式１において、Ｒ７がコア構造に直接結合しており、Ｒ１〜Ｒ７、Ｘ１およびＸ２は同一である化合物（下記化学式ＡＡ）と比較した時、本発明の化学式１の化合物の最大吸収ピークが１ｎｍ〜１００ｎｍ低い。
【０１００】
本明細書の一実施態様によれば、前記化学式１のにおいて、ＮＨリンカーが直接結合で代替されていることを除き、Ｒ１〜Ｒ７、Ｘ１およびＸ２は同一である化合物と比較した時、本発明の化学式１の化合物は、最大発光ピーク波長が１ｎｍ〜１００ｎｍ低い。具体的には、前記化学式１において、Ｒ７がコア構造に直接結合しており、Ｒ１〜Ｒ７、Ｘ１およびＸ２は同一である化合物（下記化学式ＡＡ）と比較した時、本発明の化学式１の化合物の最大発光ピークが１ｎｍ〜１００ｎｍ低い。
【０１０１】
【化４】
0006925591.tif 000016
【０１０２】
本明細書の一実施態様によれば、樹脂マトリックス；および前記樹脂マトリックス内に分散した、化学式１で表される化合物を含む色変換フィルムを提供する。
【０１０３】
前記色変換フィルム中の前記化学式１で表される化合物の含有量は、０．００１〜１０重量％の範囲内であってもよい。
【０１０４】
前記色変換フィルムは、前記化学式１で表される化合物を１種含んでもよく、２種以上含んでもよい。
【０１０５】
前記色変換フィルムは、前記化学式１で表される化合物のほか、追加の蛍光物質をさらに含んでもよい。青色光を発光する光源を用いる場合には、前記色変換フィルムは、緑色発光蛍光物質と赤色発光蛍光物質がすべて含まれることが好ましい。また、青色光と緑色光を発光する光源を用いる場合には、前記色変換フィルムは、赤色発光蛍光物質のみを含むことができる。ただし、これに限定されるものではなく、青色光を発光する光源を用いる場合でも、緑色発光蛍光物質を含む別途のフィルムを積層する場合、前記色変換フィルムは、赤色発光化合物のみを含むことができる。逆に、青色光を発光する光源を用いる場合でも、赤色発光蛍光物質を含む別途のフィルムを積層する場合、前記色変換フィルムは、緑色発光化合物のみを含むことができる。
【０１０６】
前記色変換フィルムは、樹脂マトリックス；および前記樹脂マトリックス内に分散し、前記化学式１で表される化合物と異なる波長の光を発光する化合物を含む追加の層をさらに含んでもよい。前記化学式１で表される化合物と異なる波長の光を発光する化合物も、前記化学式１で表現される化合物であってもよく、公知の他の蛍光物質であってもよい。
【０１０７】
前記樹脂マトリックスの材料は、熱可塑性高分子または熱硬化性高分子であることが好ましい。具体的には、前記樹脂マトリックスの材料としては、ポリメチルメタクリレート（ＰＭＭＡ）のようなポリ（メタ）アクリル系、ポリカーボネート系（ＰＣ）、ポリスチレン系（ＰＳ）、ポリアリーレン系（ＰＡＲ）、ポリウレタン系（ＴＰＵ）、スチレン−アクリロニトリル系（ＳＡＮ）、ポリビニリデンフルオライド系（ＰＶＤＦ）、改質されたポリビニリデンフルオライド系（ｍｏｄｉｆｉｅｄ−ＰＶＤＦ）などが使用できる。
【０１０８】
本明細書の一実施態様によれば、前述した実施態様に係る色変換フィルムが追加的に光拡散粒子を含む。輝度を向上させるために、従来使用される光拡散フィルムの代わりに、光拡散粒子を色変換フィルムの内部に分散させることにより、別途の光拡散フィルムを用いることに比べて、付着工程を省略できるだけでなく、より高い輝度を示すことができる。
【０１０９】
光拡散粒子としては、樹脂マトリックスと屈折率の高い粒子が使用可能であり、例えば、ＴｉＯ２、シリカ、ボロシリケート、アルミナ、サファイア、空気または他のガス、空気−またはガス−充填された中空ビーズまたは粒子（例えば、空気／ガス−充填されたガラスまたはポリマー）；ポリスチレン、ポリカーボネート、ポリメチルメタクリレート、アクリル、メチルメタクリレート、スチレン、メラミン樹脂、ホルムアルデヒド樹脂、またはメラミンおよびホルムアルデヒド樹脂をはじめとするポリマー粒子、またはこれらの任意の好適な組み合わせが使用可能である。
【０１１０】
前記光拡散粒子の粒径は、０．１マイクロメートル〜５マイクロメートルの範囲内、例えば、０．３マイクロメートル〜１マイクロメートルの範囲内であってもよい。光拡散粒子の含有量は、必要に応じて決定可能であり、例えば、樹脂マトリックス１００重量部を基準として約１〜３０重量部の範囲内であってもよい。
【０１１１】
前述した実施態様に係る色変換フィルムは、厚さが２マイクロメートル〜２００マイクロメートルであってもよい。特に、前記色変換フィルムは、厚さが２マイクロメートル〜２０マイクロメートルの薄い厚さにおいても高い輝度を示すことができる。これは、単位体積上に含まれる蛍光物質分子の含有量が量子ドットに比べて高いからである。
【０１１２】
前述した実施態様に係る色変換フィルムは、一面に基材が備えられる。この基材は、前記色変換フィルムの製造時、支持体としての機能を果たすことができる。基材の種類としては特に限定されず、透明で、前記支持体としての機能を果たせるものであればその材質や厚さに限定はない。ここで、透明とは、可視光線透過率が７０％以上であることを意味する。例えば、前記基材としては、ＰＥＴフィルムが使用できる。
【０１１３】
前述した色変換フィルムは、前述した化学式１で表される化合物が溶解した樹脂溶液を基材上にコーティングし、乾燥するか、前述した化学式１で表される化合物を樹脂とともに押出してフィルム化することにより製造できる。
【０１１４】
前記樹脂溶液中には前述した化学式１で表される化合物が溶解しているため、化学式１で表される化合物が溶液中に均質に分布する。これは、別途の分散工程を必要とする量子ドットフィルムの製造工程とは異なる。
【０１１５】
前記化学式１で表される化合物が溶解した樹脂溶液は、溶液中に前述した化学式１で表される化合物が樹脂に溶けている状態であれば、その製造方法は特に限定されない。
【０１１６】
一例によれば、前記化学式１で表される化合物が溶解した樹脂溶液は、化学式１で表される化合物を溶媒に溶かして第１溶液を用意し、樹脂を溶媒に溶かして第２溶液を用意し、前記第１溶液と第２溶液とを混合する方法により製造できる。前記第１溶液と第２溶液とを混合する時、均質に混ぜることが好ましい。しかし、これに限定されず、溶媒に化学式１で表される化合物と樹脂を同時に添加して溶かす方法、溶媒に化学式１で表される化合物を溶かしてから樹脂を添加して溶かす方法、溶媒に樹脂を溶かしてから化学式１で表される化合物を添加して溶かす方法などが使用できる。
【０１１７】
前記溶液中に含まれている樹脂としては、前述した樹脂マトリックス材料、この樹脂マトリックス樹脂に硬化可能なモノマー、またはこれらの混合が使用できる。例えば、前記樹脂マトリックス樹脂に硬化可能なモノマーとしては、（メタ）アクリル系モノマーがあり、これは、ＵＶ硬化によって樹脂マトリックス材料に形成される。このように硬化可能なモノマーを用いる場合、必要に応じて、硬化に必要な開始剤がさらに添加されてもよい。
【０１１８】
前記溶媒としては特に限定されず、前記コーティング工程に悪影響を及ぼすことなく、後の乾燥によって除去できるものであれば特に限定されない。前記溶媒の非制限的な例としては、トルエン、キシレン、アセトン、クロロホルム、各種アルコール系溶媒、ＭＥＫ（メチルエチルケトン）、ＭＩＢＫ（メチルイソブチルケトン）、ＥＡ（エチルアセテート）、ブチルアセテート、ＤＭＦ（ジメチルホルムアミド）、ＤＭＡｃ（ジメチルアセトアミド）、ＤＭＳＯ（ジメチルスルホキシド）、ＮＭＰ（Ｎ−メチル−ピロリドン）などが使用可能であり、１種または２種以上が混合されて使用可能である。前記第１溶液と第２溶液を用いる場合、これらそれぞれの溶液に含まれる溶媒は、同一でも、異なっていてもよい。前記第１溶液と前記第２溶液に互いに異なる種類の溶媒が使用される場合にも、これらの溶媒は、互いに混合できるように相溶性を有することが好ましい。
【０１１９】
前記化学式１で表される化合物が溶解した樹脂溶液を基材上にコーティングする工程は、ロールツーロール工程を用いることができる。例えば、基材が巻取られたロールから基材を解いた後、前記基材の一面に前記化学式１で表される化合物が溶解した樹脂溶液をコーティングし、乾燥した後、これを再びロールに巻取る工程で行われる。ロールツーロール工程を用いる場合、前記樹脂溶液の粘度を前記工程が可能な範囲で決定することが好ましく、例えば、２００〜２，０００ｃｐｓの範囲内で決定することができる。
【０１２０】
前記コーティング方法としては、公知の多様な方式を利用することができ、例えば、ダイ（ｄｉｅ）コーターが用いられてもよく、コンマ（ｃｏｍｍａ）コーター、逆コンマ（ｒｅｖｅｒｓｅ  ｃｏｍｍａ）コーターなどの多様なバーコーティング方式が用いられてもよい。
【０１２１】
前記コーティングの後に乾燥工程を行う。乾燥工程は、溶媒を除去するのに必要な条件で行うことができる。例えば、基材がコーティング工程時に進行する方向に、コーターに隣接して位置したオーブンで溶媒が十分に揮発する条件で乾燥して、基材上に所望の厚さおよび濃度の化学式１で表される化合物をはじめとする蛍光物質を含む色変換フィルムを得ることができる。
【０１２２】
前記溶液中に含まれる樹脂として前記樹脂マトリックス樹脂に硬化可能なモノマーを用いる場合、前記乾燥前に、または乾燥と同時に硬化、例えば、ＵＶ硬化を行うことができる。
【０１２３】
前記化学式１で表される化合物を樹脂とともに押出してフィルム化する場合には、当技術分野で知られている押出方法を利用することができ、例えば、化学式１で表される化合物をポリカーボネート系（ＰＣ）、ポリ（メタ）アクリル系、スチレン−アクリロニトリル系（ＳＡＮ）のような樹脂をともに押出することにより色変換フィルムを製造することができる。
【０１２４】
本明細書の一実施態様によれば、前記色変換フィルムは、少なくとも一面に保護フィルムまたはバリアフィルムが備えられる。保護フィルムおよびバリアフィルムとしては、当技術分野で知られているものが使用できる。
【０１２５】
本明細書の一実施態様によれば、前述した色変換フィルムを含むバックライトユニットを提供する。前記バックライトユニットは、前記色変換フィルムを含むことを除けば、当技術分野で知られているバックライトユニット構成を有することができる。図１に一例によるバックライトユニット構造の模式図を示した。図１によるバックライトユニットは、側鎖型光源１０１と、光源を取り囲む反射板１０２と、前記光源から直接発光するか、前記反射板で反射した光を誘導する導光板１０３と、前記導光板の一面に備えられた反射層１０４と、前記導光板の前記反射層に対向する面の反対面に備えられた色変換フィルム１０５とを含む。図１で導光板の光分散パターンは１０６で表示した。導光板の内部に流入した光は、反射、全反射、屈折、透過などの光学的過程の繰り返しで不均一な光分布を有するが、これを均一な明るさに誘導するために２次元的な光分散パターンを利用することができる。しかし、本発明の範囲が図１によって限定されるものではなく、光源は、側鎖型だけでなく、直下型が用いられてもよいし、反射板や反射層は、必要に応じて省略されるか、他の構成に代替されてもよいし、必要に応じて、追加のフィルム、例えば、光拡散フィルム、集光フィルム、輝度向上フィルムなどがさらに追加的に備えられてもよい。
【０１２６】
本明細書の一実施態様によれば、前記バックライトユニットを含むディスプレイ装置を提供する。バックライトユニットを含むディスプレイ装置であれば特に限定されず、ＴＶ、コンピュータのモニタ、ノートパソコン、携帯電話などに含まれる。
【実施例】
【０１２７】
以下、本明細書を具体的に説明するために実施例を挙げて詳細に説明する。しかし、本明細書に係る実施例は種々の異なる形態に変形可能であり、本出願の範囲が以下に詳述する実施例に限定されると解釈されない。本出願の実施例は、当業界における平均的な知識を有する者に本明細書をより完全に説明するために提供されるものである。
【０１２８】
［比較例１］
【化５】
0006925591.tif 000017
【０１２９】
［製造方法Ａ］
【化６】
0006925591.tif 000018
【０１３０】
＜Ａ−１の製造＞
ピロール（１．７ｇ、２３．８ｍｍｏｌ）をジクロロメタンに溶解させた後、ベンズアルデヒド（１．２ｇ、１１．９ｍｍｏｌ）を添加して約１５分間撹拌した後、トリフルオロ酢酸を１〜２滴添加して、１２時間常温で撹拌した。この後、２，３−ジクロロ−５，６−ジシアノ−ｐ−ベンゾキノン（２．７ｇ、１１．９ｍｍｏｌ）を添加した後、１５分追加撹拌した。撹拌した混合物にＤＩＥＡ（Ｎ，Ｎ−ジイソプロピルエチルアミン）（２１．５ｇ、１６６ｍｍｏｌ）を添加し、この後、ボロントリフルオライド−エチルエーテル錯体（２５ｇ、１７８ｍｍｏｌ）をゆっくり添加し、さらに５時間撹拌した。撹拌を完了した後、水で反応を終了し、ジクロロメタンを用いて有機層を抽出し、抽出された物質を濃縮して、カラムクロマトグラフィーを用いてＡ−１を合成した。［Ｍ−Ｆ］＋＝２４８
【０１３１】
＜Ａ−２の製造＞
Ａ−１（０．７６ｇ、２．４ｍｍｏｌ）をジメチルホルムアミドに溶解させた後、ポタシウム２−フェニルシクロヘキシルトリフルオロボレート（Ｐｏｔａｓｓｉｕｍ  ２−ｐｈｅｎｙｌｃｙｃｌｏｈｅｘｙｌｔｒｉｆｌｕｏｒｏｂｏｒａｔｅ）（２ｇ、１０．８ｍｍｏｌ）とＭｎ（ＯＡｃ）３（７ｇ、２６．４ｍｍｏｌ）を添加して、８０℃で１時間撹拌させた後、反応を終了した。水とエチルアセテートを用いて有機層を抽出し、抽出された物質を濃縮して、カラムクロマトグラフィーを用いて［Ａ−２］を得た。［Ｍ−Ｆ］＋＝８８１
【０１３２】
＜化合物Ａの製造＞
化合物Ａ−１（１ｇ、１．６ｍｍｏｌ）をメチレンクロライド（ｍｅｔｈｙｌｅｎｅ  ｃｈｌｏｒｉｄｅ）に溶解させた後、０℃でクロロスルホニルイソシアネート（Ｃｈｌｏｒｏｓｕｌｆｏｎｙｌ  ｉｓｏｃｙａｎｔｅ）（０．７ｇ、４．８ｍｍｏｌ）をゆっくり投入させた後、１時間撹拌させる。撹拌が終わった後、ジメチルホルムアミド（Ｄｉｍｅｔｈｙｌｆｏｒｍａｍｉｄｅ）（１．３ｍＬ、１６ｍｍｏｌ）を投入させた後、１時間撹拌後に反応を終了し、１Ｎ  ＮａＯＨ溶液を用いて反応を中和させた後、飽和した（ｓａｔｕｒａｔｅｄ）ＮａＨＣＯ３、メチレンクロライド（Ｍｅｔｈｙｌｅｎｅ  ｃｈｌｏｒｉｄｅ）を用いて有機層を抽出し、抽出された物質を濃縮して、カラムクロマトグラフィーを用いて［化合物Ａ］を得た。［Ｍ−Ｆ］＋＝９０６
【０１３３】
［化合物Ａ］を用いた緑色フィルムの製造方法
製造された［化合物Ａ］を用いて緑色発光色変換フィルムを製造した。具体的には、ＳＡＮ高分子１００重量％に対して、緑色発光物質の［化合物Ａ］を０．４重量％添加し、ディフューザ粒子を３重量％入れて、ノルマルブチルアセテート溶媒中固形分３０％の濃度の溶液を調製し、これを用いてペットフィルム上にコーティングを形成させて、緑色発光色変換フィルムを製造した。製造された緑色変換フィルムを用いて、ブルーＬＥＤ光源を用いる１６０ｍｍ×９０ｍｍのバックライトユニットを製造した。製造されたバックライトユニットで光学物性を確認した。
【０１３４】
［化合物Ａ］を用いたホワイトフィルムの製造方法
製造された［化合物Ａ］を用いた緑色フィルムおよび赤色蛍光体（最大吸収波長：５７５ｎｍ、最大発光波長６１０ｎｍ）を含むフィルムを別途に製造し、積層してホワイトフィルムを製造した。製造されたフィルムの発光スペクトルを分光放射輝度計（ＴＯＰＣＯＮ社のＳＲ  ｓｅｒｉｅｓ）で測定した。具体的には、製造された色変換フィルムをＬＥＤ青色バックライト（最大発光波長４５０ｎｍ）と導光板とを含むバックライトユニットの導光板の一面に積層し、色変換フィルム上にプリズムシートとＤＢＥＦフィルムとを積層した後、フィルムの輝度スペクトルを測定し、色再現率を導出した。その結果を表６に示した。
【０１３５】
［比較例２］
【化７】
0006925591.tif 000019
【０１３６】
［製造方法Ｂ］
【化８】
0006925591.tif 000020
【０１３７】
＜Ｂ−１の製造＞
５，５−ジフルオロ−１０−（メチルチオ）−５Ｈ−４ｌ４，５ｌ４−ジピロロ［１，２−ｃ：２’，１’−ｆ］［１，３，２］ジアザボリニン（５，５−ｄｉｆｌｕｏｒｏ−１０−（ｍｅｔｈｙｌｔｈｉｏ）−５Ｈ−４ｌ４，５ｌ４−ｄｉｐｙｒｒｏｌｏ［１，２−ｃ：２’，１’−ｆ］［１，３，２］ｄｉａｚａｂｏｒｉｎｉｎｅ）１当量を１：１ｖ／ｖの水／メタノール混合溶液に溶解させた後、アンモニウムアセテート（ＮＨ４ＯＡＣ）１当量を添加して、２時間６０℃で撹拌する。撹拌を完了した後、溶媒を蒸発させた後、これを用いて濃縮して、カラムクロマトグラフィーを用いてＢ−１を合成した［Ｍ−Ｆ］＋＝１８７
【０１３８】
＜Ｂ−２の製造＞
Ｂ−２の製造方法は、Ａ−２を製造する方法と同一であり、Ａ−１の代わりにＢ−１を用いて製造した。［Ｍ−Ｆ］＋＝８３０
【０１３９】
＜化合物Ｂの製造＞
化合物Ｂの製造方法は、化合物Ａを製造する方法と同一であり、Ａ−２の代わりにＢ−２を用いて製造した。［Ｍ−Ｆ］＋＝８４４
【０１４０】
［化合物Ｂ］を用いた緑色フィルムの製造
製造された［化合物Ｂ］を用いて緑色発光色変換フィルムを製造した。具体的には、ＳＡＮ高分子１００重量％に対して、緑色発光物質の［化合物Ｂ］を０．４重量％添加し、ディフューザ粒子を３重量％入れて、ノルマルブチルアセテート溶媒中固形分３０％の濃度の溶液を調製し、これを用いてペットフィルム上にコーティングを形成させて、緑色発光色変換フィルムを製造した。製造された緑色変換フィルムを用いて、ブルーＬＥＤ光源を用いる１６０ｍｍ×９０ｍｍのバックライトユニットを製造した。製造されたバックライトユニットで光学物性を確認した。
【０１４１】
［化合物Ｂ］を用いたホワイトフィルムの製造方法
製造された［化合物Ｂ］を用いた緑色フィルムおよび赤色蛍光体（最大吸収波長：５７５ｎｍ、最大発光波長６１０ｎｍ）を含むフィルムを別途に製造し、積層してホワイトフィルムを製造した。製造されたフィルムの発光スペクトルを分光放射輝度計（ＴＯＰＣＯＮ社のＳＲ  ｓｅｒｉｅｓ）で測定した。具体的には、製造された色変換フィルムをＬＥＤ青色バックライト（最大発光波長４５０ｎｍ）と導光板とを含むバックライトユニットの導光板の一面に積層し、色変換フィルム上にプリズムシートとＤＢＥＦフィルムとを積層した後、フィルムの輝度スペクトルを測定し、色再現率を導出した。その結果を表６に示した。
【０１４２】
［実施例１］
【化９】
0006925591.tif 000021
【０１４３】
【化１０】
0006925591.tif 000022
［製造方法Ｃ］
【０１４４】
＜Ｃ−１の製造＞
５，５−ジフルオロ−１０−（メチルチオ）−５Ｈ−４ｌ４，５ｌ４−ジピロロ［１，２−ｃ：２’，１’−ｆ］［１，３，２］ジアザボリニン（５，５−ｄｉｆｌｕｏｒｏ−１０−（ｍｅｔｈｙｌｔｈｉｏ）−５Ｈ−４ｌ４，５ｌ４−ｄｉｐｙｒｒｏｌｏ［１，２−ｃ：２’，１’−ｆ］［１，３，２］ｄｉａｚａｂｏｒｉｎｉｎｅ）をＤＣＭに溶解させた後、ベンジルアミン（ｂｅｎｚｙｌ  ａｍｉｎｅ）を添加して、３０分間常温で撹拌した。撹拌を完了した後、ジクロロメタンを用いて有機層を抽出し、抽出された物質を濃縮して、カラムクロマトグラフィーを用いてＣ−１を合成した［Ｍ−Ｆ］＋＝２７７
【０１４５】
＜Ｃ−２の製造＞
Ｃ−２の製造方法は、Ａ−２を製造する方法と同一であり、Ａ−１の代わりにＣ−１を用いて製造した。［Ｍ−Ｆ］＋＝９１０
【０１４６】
＜化合物Ｃの製造＞
化合物Ｃの製造方法は、化合物Ａを製造する方法と同一であり、Ａ−２の代わりにＢ−２を用いて製造した。［Ｍ−Ｆ］＋＝９３５
【０１４７】
［化合物Ｃ］を用いた緑色フィルムの製造
製造された［化合物Ｃ］を用いて緑色発光色変換フィルムを製造した。具体的には、ＳＡＮ高分子１００重量％に対して、緑色発光物質の［化合物Ｃ］を０．４重量％添加し、ディフューザ粒子を３重量％入れて、ノルマルブチルアセテート溶媒v中固形分３０％の濃度の溶液を調製し、これを用いてペットフィルム上にコーティングを形成させて、緑色発光色変換フィルムを製造した。製造された緑色変換フィルムを用いて、ブルーＬＥＤ光源を用いる１６０ｍｍ×９０ｍｍのバックライトユニットを製造した。製造されたバックライトユニットで光学物性を確認した。
【０１４８】
前記化合物Ｃの製造において、Ｃ−１の製造のベンジルアミンの代わりに本発明のＲ７に相当する置換基を用いて、Ｒ７が多様な化合物を製造することができ、
Ｃ−２の製造において、ポタシウム２−フェニルシクロヘキシルトリフルオロボレートの代わりに本発明のＲ１、Ｒ３、Ｒ４およびＲ６に相当する置換基を用いて、Ｒ１、Ｒ３、Ｒ４およびＲ６が多様な化合物を製造することができる。
【０１４９】
［化合物Ｃ］を用いたホワイトフィルムの製造方法
製造された［化合物Ｃ］を用いた緑色フィルムおよび赤色蛍光体（最大吸収波長：５７５ｎｍ、最大発光波長６１０ｎｍ）を含むフィルムを別途に製造し、積層してホワイトフィルムを製造した。製造されたフィルムの発光スペクトルを分光放射輝度計（ＴＯＰＣＯＮ社のＳＲ  ｓｅｒｉｅｓ）で測定した。具体的には、製造された色変換フィルムをＬＥＤ青色バックライト（最大発光波長４５０ｎｍ）と導光板とを含むバックライトユニットの導光板の一面に積層し、色変換フィルム上にプリズムシートとＤＢＥＦフィルムとを積層した後、フィルムの輝度スペクトルを測定し、色再現率を導出した。その結果を表６に示した。
【０１５０】
［実施例２］
【化１１】
0006925591.tif 000023
【０１５１】
＜Ｄ−１の製造＞
Ｄ−１の製造方法は、Ｃ−１を製造する方法と同一であり、ベンジルアミン（Ｂｅｎｚｙｌ  ａｍｉｎｅ）の代わりにアルファ−メチルベンジルアミン（ａｌｐｈａ−ｍｅｔｈｙｌ  ｂｅｎｚｙｌａｍｉｎｅ）を用いて製造した。［Ｍ−Ｆ］＋＝２９１
【０１５２】
＜Ｄ−２の製造＞
Ｄ−２の製造方法は、Ｃ−２を製造する方法と同一であり、Ｃ−１の代わりにＤ−１を用いて製造した。
【０１５３】
＜化合物Ｄの製造＞
化合物Ｄの製造方法は、化合物Ｂを製造する方法と同一であり、Ｃ−２の代わりにＤ−２を用いて製造した。［Ｍ−Ｆ］＋＝９４９
【０１５４】
［化合物Ｄ］を用いた緑色フィルムの製造
製造された［化合物Ｄ］を用いて緑色発光色変換フィルムを製造した。具体的には、ＳＡＮ高分子１００重量％に対し、緑色発光物質の［化合物Ｄ］を０．４重量％添加し、ディフューザ粒子を３重量％入れて、ノルマルブチルアセテート溶媒中固形分３０％の濃度の溶液を調製し、これを用いてペットフィルム上にコーティングを形成させて、緑色発光色変換フィルムを製造した。製造された緑色変換フィルムを用いて、ブルーＬＥＤ光源を用いる１６０ｍｍ×９０ｍｍのバックライトユニットを製造した。製造されたバックライトユニットで光学物性を確認した。
【０１５５】
［化合物Ｄ］を用いたホワイトフィルムの製造方法
製造された［化合物Ｄ］を用いた緑色フィルムおよび赤色蛍光体（最大吸収波長：５７５ｎｍ、最大発光波長６１０ｎｍ）を含むフィルムを別途に製造し、積層してホワイトフィルムを製造した。製造されたフィルムの発光スペクトルを分光放射輝度計（ＴＯＰＣＯＮ社のＳＲ  ｓｅｒｉｅｓ）で測定した。具体的には、製造された色変換フィルムをＬＥＤ青色バックライト（最大発光波長４５０ｎｍ）と導光板とを含むバックライトユニットの導光板の一面に積層し、色変換フィルム上にプリズムシートとＤＢＥＦフィルムとを積層した後、フィルムの輝度スペクトルを測定し、色再現率を導出した。その結果を表６に示した。
【０１５６】
前記比較例１、２、実施例１および２で製造されたバックライトユニットの最大発光波長を測定して、下記表５に示した。
【０１５７】
【表５】
0006925591.tif 000024
【０１５８】
【表６】
0006925591.tif 000025
【０１５９】
前記表５から分かるように、実施例１および２の化合物については、比較例１の化合物より約３０ｎｍ程度の短波長で最大発光波長が測定された。また、前記表６から分かるように、実施例１および２の化合物は、比較例１の化合物よりホワイトフィルムを実現した時、色再現率が向上することを確認した。
【０１６０】
また、比較例２は、Ｒ７の位置の置換基が−ＮＨ２である化合物を用いたもので、実施例１および２より１０〜１３ｎｍ程度短波長領域で最大発光波長が測定された。これによってｓＲＧＢ色域を外れて、実施例１および２より低い色再現率を有することを確認した。
【符号の説明】
【０１６１】
１０１・・・側鎖型光源
１０２・・・反射板
１０３・・・導光板
１０４・・・反射層
１０５・・・色変換フィルム
１０６・・・光分散パターン
【図１】
0006925591.tif 000035